Сталь для изготовления ювелирных изделий
STEEL FOR MANUFACTURING JEWELLERY

Изобретение относится к области металлургии и касается составов сталей, которые могут быть использованы для изготовления ювелирных изделий, преимущественно серег, брошей.
Известна сталь, содержащая, мас. %: углерод 1,0-1,1; кремний 0,3-0,6; марганец 0,17-0,35; хром 0,2-0,3; ванадий 0,1-0,15; РЗМ 0,03-0,05; кальций 0,01-0,02; азот 0,08-0,1; железо - остальное [1].
Задачей изобретения является повышение технологической пластичности стали.
Технический результат достигается тем, что сталь для изготовления ювелирных изделий, включающая углерод, кремний, марганец, хром, ванадий, железо, дополнительно содержит палладий, золото, серебро, причем компоненты находятся при следующем соотношении, мас. %: углерод 0,85-1,05; кремний 0,1-0,15; марганец 0,1-0,15; хром 0,2-0,3; ванадий 0,1-0,15; палладий 1,0-1,5; золото 0,1-0,15; серебро 2,5-3,0; железо - остальное.
В таблице приведены составы стали.
Сталь может выдерживать 18-20 перегибов до разрушения для всех приведенных в таблице составов.
В составе стали компоненты проявляют себя следующим образом. Серебро, палладий, золото способствуют повышению технологической пластичности стали. Палладий улучшает металлическую основу сплава. Хром, ванадий, серебро препятствуют возникновению трещин при перегибах стали.
Сталь может быть выплавлена в небольших количествах в электропечах. Основной исходный материал для выплавки стали - специально приготовленная шихта.
Источники информации
1. SU 1592381, 1990.